상기 표 1 , 표 2 의 슬래브 에 열간 압연 을 실시 하 고 , 두께 3 . 0 mm 의 열연 강판 으로 하 였 다 . 열간 압연 공정 에서 는 , 슬래브 가열 온도 를 1250 ℃ 로 하 고 , 열연 , 산세 를 실시 하 여 열연 강판 을 얻 었 다 . 표 7 에 열연 , 산세 조건 을 나타낸다 . 또한 , 표 7 의 t 1 ( s ) 은 , 조압연 종료 로부터 압연 개시 까지 의 시간 , T 1 ( ℃) 조압연 종료 로부터 조 바 의 평균 온도 , S 1 은 ( T 1 + 273 ) × ( logt 1 + 20 ) 으로 구해 지 는 값 이 다 . 단 , S 1 의 식 에 있 어서 의 t 1 의 단위 는 ( hr ) 이 다 . 마무리 압연 종료 온도 를 930 ℃ 로 하 고 , 권 취 까지 20 ℃/ s 로 냉각 하 고 , 550 ℃ 에서 권 취하 였 다 .